(57)【要約】【課題】記録媒体に多値記録を行なう。【解決手段】基板表面から垂直方向に結晶化温度又は非晶質化温度の異なる記録層が複数積層されてなる記録媒体１４に、記録する情報に基づき強度変調した記録光を照射し、多値記録する多値記録手段を備えることで実現する。【選択図】　図２
2004087041.tif 000002
【特許請求の範囲】
【請求項１】
基板表面から垂直方向に結晶化温度又は非晶質化温度の異なる記録層が複数積層されてなること
を特徴とする光記録媒体。
【請求項２】
基板表面から垂直方向にキュリー温度の異なる記録層が複数積層されてなること
を特徴とする磁気記録媒体。
【請求項３】
上記基板と記録層との間に補助層を介して拡大再生層が形成されていること
を特徴とする請求項２記載の磁気記録媒体。
【請求項４】
基板表面から垂直方向に結晶化温度又は非晶質化温度の異なる記録層が複数積層されてなる光記録媒体に、記録する情報に基づき強度変調した記録光を照射し、多値記録する多値記録手段を備えること
を特徴とする記録装置。
【請求項５】
基板表面から垂直方向に結晶化温度又は非晶質化温度の異なる記録層が複数積層されてなる光記録媒体に、記録する情報に基づき強度変調した記録光を照射し、多値記録すること
を特徴とする記録方法。
【請求項６】
基板表面から垂直方向にキュリー温度の異なる記録層が複数積層されてなる記録媒体に、記録する情報に基づき強度変調した記録光を照射する照射手段と、
上記記録光が照射されている場所に一定強度の記録磁界を印加する記録磁界印加手段とを備えること
を特徴とする記録装置。
【請求項７】
上記記録媒体は、光磁気記録媒体又は磁気記録媒体であること
を特徴とする請求項６記載の記録装置。
【請求項８】
基板表面から垂直方向に深い位置ほどキュリー温度の高い記録層が複数積層されてなる記録媒体に、記録する情報に基づき強度変調した記録光を照射する照射工程と、
上記照射工程により強度変調された記録光が照射されている場所に一定の記録磁界を印加する磁界印加工程とを有すること
を特徴とする記録方法。
【発明の詳細な説明】
【０００１】
【発明の属する技術分野】
本発明は、温度特性の異なる記録層が複数形成されている記録媒体と、上記記録媒体に情報を多値記録する記録装置及び方法に関する。
【０００２】
【従来の技術】
近年、ＩＴ産業の目覚ましい発展により、家庭等においてもデータ量の大きな情報を扱う機会が多くなってきている。これにともない、記録媒体の大容量化が求められている。例えば、記録媒体の記録層を多層化し、多値記録を行なうことにより記録密度を向上させる方法がある。以下に、上記記録媒体に情報を記録し、記録した情報を再生する記録再生装置について説明する。なお、記録媒体として、記録層が複数形成されている光磁気記録媒体を用いる。
【０００３】
記録再生装置は、記録光照射部と記録磁界印加部とを備えている。記録光照射部は、光磁気記録媒体の所定の場所に記録光を照射する。光磁気記録媒体は、上記照射により各記録層の保持力Ｈｃが下げられる。記録磁界印加部は、保持力Ｈｃの下がった場所に任意の大きさの記録磁界を印加する。記録磁界印加部は、印加する記録磁界の大きさ及び／又は向きにより各記録層の磁化状態を変えている。記録再生装置では、各記録層の垂直方向の磁化状態の組み合わせにより多値記録を行なう。また、記録再生装置は、記録層の垂直方向の磁化状態を磁気光学効果を利用して検出し、記録されている情報を再生する。
【０００４】
つぎに、記録層が複数形成されている光記録媒体に情報を記録し、記録した情報を再生する記録再生装置について説明する。
【０００５】
記録再生装置は、記録光照射部と、再生光照射部と、反射光検出部とを備えている。記録光照射部は、光記録媒体の所定の場所に記録光を照射する。光記録媒体は、照射される記録光の昇温レベルにより、結晶と非晶質の状態が選択され、情報が記録される。記録再生装置では、記録光を光記録媒体に照射する際に集光する対物レンズの焦点位置を垂直方向に変えることにより任意の記録層を結晶化する。記録再生装置では、各記録層の垂直方向の結晶化状態の組み合わせにより多値記録を行なう。また、記録再生装置は、記録層の垂直方向の結晶化状態を反射率に基づき検出し、記録されている情報を再生する。
【０００６】
【発明が解決しようとする課題】
ところで、記録層が複数形成されている光磁気記録媒体に多値記録する記録再生装置では、上述したように、記録磁界印加部により印加する記録磁界の大きさ／又は向きを変えている。しかし、記録磁界の大きさ及び／又は向きを高速に変調するのは技術的に高度であるため、装置自体が高価となってしまう。
【０００７】
また、記録層が複数形成されている光記録媒体に多値記録する記録再生装置では、上述したように、対物レンズの焦点位置を当該光記録媒体の垂直方向（フォーカシング方向）に変えることで任意の記録層を選択し、選択した記録層に所定のレベルの記録光を照射し、照射した記録光の昇温レベルにより結晶と非晶質の状態を選択し、情報を記録している。しかし、焦点位置の垂直方向の移動は、フォーカス等に時間が掛かり、情報の記録に時間が掛かる問題がある。
【０００８】
また、光アシスト磁気記録方法により記録マークの微小化を行なうことが可能な磁気記録媒体では、多層多値記録は行なわれていない。
【０００９】
そこで、本発明では、このような実情に鑑みて提案されたものであり、温度特性の異なる記録層を複数積層した記録媒体と、上記記録媒体に記録する情報に応じた強度の記録光を照射することにより多値記録を行なうことが可能な記録装置及び方法を提供することを目的とする。
【００１０】
【課題を解決するための手段】
本発明に係る光記録媒体は、上述の課題を解決するために、基板表面から垂直方向に結晶化温度又は非晶質化温度の異なる記録層が複数積層されてなることを特徴とする。
【００１１】
本発明に係る磁気記録媒体は、上述の課題を解決するために、基板表面から垂直方向にキュリー温度の異なる記録層が複数積層されてなることを特徴とする。
【００１２】
本発明に係る記録装置は、上述の課題を解決するために、基板表面から垂直方向に結晶化温度又は非晶質化温度の異なる記録層が複数積層されてなる光記録媒体に、記録する情報に基づき強度変調した記録光を照射し、多値記録する多値記録手段を備える。
【００１３】
本発明に係る記録方法は、上述の課題を解決するために、基板表面から垂直方向に結晶化温度又は非晶質化温度の異なる記録層が複数積層されてなる光記録媒体に、記録する情報に基づき強度変調した記録光を照射し、多値記録する。
【００１４】
本発明に係る記録装置は、上述の課題を解決するために、基板表面から垂直方向にキュリー温度の異なる記録層が複数積層されてなる記録媒体に、記録する情報に基づき強度変調した記録光を照射する照射手段と、上記記録光が照射されている場所に一定強度の記録磁界を印加する記録磁界印加手段とを備える。
【００１５】
本発明に係る記録方法は、上述の課題を解決するために、基板表面から垂直方向に深い位置ほどキュリー温度の高い記録層が複数積層されてなる記録媒体に、記録する情報に基づき強度変調した記録光を照射する照射工程と、上記照射工程により強度変調された記録光が照射されている場所に一定の記録磁界を印加する磁界印加工程とを有する。
【００１６】
【発明の実施の形態】
以下、本発明の実施の形態について図面を参照しながら詳細に説明する。
【００１７】
本発明の光記録媒体１は、結晶化温度の異なる記録層が複数層形成されており、例えば、当該光記録媒体１の記録再生面から垂直方向に深い位置に形成されている記録層ほど結晶化温度が高い。光記録媒体１は、例えば、図１に示すように、基板１０上に第１の記録層１１と、第２の記録層１２と、第３の記録層１３とが積層されている。なお、各記録層は、例えば、イニシャルでは非晶質状態にあることとする。
【００１８】
第１の記録層１１は、結晶化温度Ｔ１を有しており、上記結晶化温度Ｔ１以上に昇温された場合に結晶化する。第２の記録層１２は、結晶化温度Ｔ２を有しており、上記結晶化温度Ｔ２以上に昇温された場合に結晶化する。第３の記録層１３は、結晶化温度Ｔ３を有しており、上記結晶化温度Ｔ３以上に昇温された場合に結晶化する。なお、各記録層の結晶化温度は、結晶化温度Ｔ１＜結晶化温度Ｔ２＜結晶化温度Ｔ３となっている。なお、光記録媒体１は、結晶化温度の異なる記録層が複数形成されていれば良く、当該光記録媒体１の記録再生面から垂直方向に深い位置に形成されている記録層ほど結晶化温度が低くても良いし、ランダムに積層されていても良い。
【００１９】
また、光記録媒体１は、例えば、上述した結晶化温度あるいは反応温度の異なる記録層が複数形成されたＣＤ−Ｒ（ＣＤ　Ｒｅｃｏｒｄａｂｌｅ）又はＣＤ−ＲＷ（ＣＤ　Ｒｅｗｒｉｔａｂｌｅ）等である。なお、ＣＤ−Ｒは、再生及び追記録が可能な媒体であり、記録層には、ポルフィリン系色素、シアニン系色素、アゾ系色素、ジピロメテン系色素、ポリメチレン系色素、ナフトキノン系色素等の有機色素が使用される。また、ＣＤ−ＲＷは、データの記録、再生及び消去が可能な媒体であり、記録層には、Ｇｅ，Ｓｂ，Ｔｅ等を主原料とする合金材料や、Ａｇ，Ｉｎ，Ｓｂ，Ｔｅを主原料とする合金材料の相変化無機材料が使用される。
【００２０】
上記光記録媒体１は、図２に示すような、記録光照射部１４と、再生光照射部１５と、第１のハーフミラー１６と、第２のハーフミラー１７と、対物レンズ１８と、検出部１９と、再生部２０とを備える記録再生装置２により情報が記録され、記録された情報が再生される。ここで、記録再生装置２により光記録媒体１に情報を記録し、記録した情報を再生する動作について説明する。
【００２１】
記録光照射部１４は、第１のハーフミラー１６、第２のハーフミラー１７及び対物レンズ１８を介して、記録光を光記録媒体１に照射する。なお、記録光は、光記録媒体１の基板１０側から入射される。記録光照射部１４は、記録する情報に基づき、例えば結晶化温度Ｔ１まで光記録媒体１の所定の場所を昇温する。その結果、光記録媒体１の第１の記録層１１は、図３（ａ）に示すように結晶化される。
【００２２】
また、記録光照射部１４は、記録する情報に基づき、例えば結晶化温度Ｔ２まで光記録媒体１の所定の場所を昇温する。その結果、光記録媒体１の第１の記録層１１及び第２の記録層１２は、図３（ｂ）に示すように結晶化される。
【００２３】
さらに、記録光照射部１４は、記録する情報に基づき、例えば結晶化温度Ｔ３まで光記録媒体１の所定の場所を昇温する。その結果、光記録媒体１の第１の記録層１１、第２の記録層１２及び第３の記録層１３は、図３（ｃ）に示すように結晶化される。
【００２４】
このように記録層を結晶化させると、結晶化後の記録層による反射光の光量（以下、反射率という。）は、変化前の記録層による反射率よりも減少する。したがって、図３（ｄ）に示すように、記録層が結晶化されていない場合には、反射率が最も高く、また、図３（ａ）、図３（ｂ）、図３（ｃ）の順番で反射率が減少する。記録再生装置２は、この反射率の相異を利用して情報の再生を行なう。なお、光記録媒体１では、図３（ａ）のような記録状態を「１」とし、図３（ｂ）のような記録状態を「２」とし、図３（ｃ）のような記録状態を「３」とし、図３（ｄ）のような記録状態を「０」として、４値により情報が記録再生されるものとする。以下に、再生動作について述べる。
【００２５】
再生光照射部１５は、第１のハーフミラー１６、第２のハーフミラー１７及び対物レンズ１８を介して、再生光を光記録媒体１に照射する。なお、再生光は、光記録媒体１の基板１０側から入射される。光記録媒体１に照射された再生光は、反射され、対物レンズ１８及び第２のハーフミラー１７を介して検出部１９に入射される。検出部１９は、入射光から反射率を検出し、再生部２０に出力する。再生部２０は、入力された反射率に基づき、光記録媒体１に記録されている情報を再生する。
【００２６】
このように構成された記録再生装置２は、結晶化温度が異なる記録層が複数形成された光記録媒体１に記録光を照射し、記録する情報に基づき昇温して情報を記録し、記録した情報を再生するので、照射する記録光のパワーを変えることにより当該光記録媒体１に情報を多値記録することができ、また、多値記録した情報を反射率に基づき多値再生することができる。なお、光記録媒体１は、初期状態を結晶化状態とし、非晶質化温度の異なる記録層を積層しても良い。また、光記録媒体１は、各記録層が直接接していなくても良く、各記録層間に例えば、誘電体層や非磁性層が形成されていても良い。
【００２７】
つぎに、第２の実施の形態について以下に述べる。
【００２８】
本発明の磁気記録媒体は、キュリー温度の異なる磁気記録層が複数層形成されており、例えば、当該磁気記録媒体の記録再生面から垂直方向に深い位置に形成されている磁気記録層ほどキュリー温度が高い。
【００２９】
磁気記録媒体３は、例えば、図４に示すように、基板３０上に第１の磁気記録層３１と、第２の磁気記録層３２と、第３の磁気記録層３３とが積層されている。なお、各磁気記録層の磁化方向は、垂直磁化膜でも面内磁化膜でも良く、ここでは、前者を例に説明する。まず、各記録層の磁化は、イニシャルでは図４に示すように下向きであることとする。
【００３０】
第１の磁気記録層３１は、キュリー温度Ｔ１を有しており、上記キュリー温度Ｔ１以上に昇温された場合に、常磁性になる。第２の磁気記録層３２は、キュリー温度Ｔ２を有しており、上記キュリー温度Ｔ２以上に昇温された場合に、常磁性になる。第３の磁気記録層３３は、キュリー温度Ｔ３を有しており、上記キュリー温度Ｔ３以上に昇温された場合に、常磁性になる。なお、各磁気記録層のキュリー温度は、キュリー温度Ｔ１＜キュリー温度Ｔ２＜キュリー温度Ｔ３となっている。また、磁気記録媒体３は、例えば、上述したキュリー温度の異なるＣｏＣｒ又はＦｅＰｔ等の磁気記録層が複数形成されたＨＤＤ等の記録媒体である。なお、磁気記録媒体３は、キュリー温度の異なる記録層が複数形成されていれば良く、当該磁気記録媒体３の記録再生面から垂直方向に深い位置に形成されている記録層ほどキュリー温度が低くても良いし、ランダムに積層されていても良い。
【００３１】
上記磁気記録媒体３は、図５に示すような、記録光照射部３４と、対物レンズ３５と、磁気ヘッド３６とを備える記録再生装置４により情報が記録され、記録された情報が再生される。ここで、記録再生装置４により磁気記録媒体３に情報を記録し、記録した情報を再生する動作について説明する。なお、記録再生装置４は、光アシスト磁気記録方法により磁気記録媒体３に情報を記録する。
【００３２】
記録光照射部３４は、対物レンズ３５を介して、記録光を磁気記録媒体３に照射し、記録する情報に基づき、例えばキュリー温度Ｔ１まで昇温する。なお、記録光は、磁気記録媒体３の基板３０側から入射されるが、記録光の入射方法を限定するものではなく、磁気ヘッド側から記録光を入射してもよい。磁気ヘッド３６は、記録光照射部３４により昇温されている位置で一定強度の記録磁界を印加する。そして、記録光照射部３４は、記録光の照射を停止し、降温する。その結果、磁気記録媒体３の第１の磁気記録層３１は、図６（ａ）に示すように磁化が反転する。
【００３３】
また、記録光照射部３４は、記録する情報に基づき、例えばキュリー温度Ｔ２まで昇温する。磁気ヘッド３６は、記録光照射部３４により昇温されている位置まで移動し、一定強度の記録磁界を印加する。そして、記録光照射部３４は、記録光の照射を停止し、降温する。その結果、磁気記録媒体３の第１の磁気記録層３１及び第２の磁気記録層３２は、図６（ｂ）に示すように磁化が反転する。
【００３４】
さらに、記録光照射部３４は、記録する情報に基づき、例えばキュリー温度Ｔ３まで昇温する。磁気ヘッド３６は、記録光照射部３４により昇温されている位置まで移動し、一定強度の記録磁界を印加する。そして、記録光照射部３４は、記録光の照射を停止し、降温する。その結果、磁気記録媒体３の第１の磁気記録層３１、第２の磁気記録層３２及び第３の磁気記録層３３は、図６（ｂ）に示すように磁化が反転する。なお、図６（ｃ）に示す状態が漏れ磁界が一番大きく、図６（ｂ）、図６（ａ）、図６（ｄ）の順番で漏れ磁界が小さくなる。
【００３５】
記録再生装置４は、この漏れ磁界の大きさの相異を利用して情報の再生を行なう。なお、磁気記録媒体３では、図６（ａ）のような磁化状態を「１」とし、図６（ｂ）のような磁化状態を「２」とし、図６（ｃ）のような磁化状態を「３」とし、図６（ｄ）のような磁化状態を「０」として、４値により情報が記録再生されるものとする。
【００３６】
また、図６（ｃ）のような磁化状態では、漏れ磁界が最も大きく、図６（ｂ）、図６（ａ）、図６（ｄ）の順に漏れ磁界が小さくなる。磁気ヘッド３６は、この漏れ磁界を磁気記録媒体３の基板３０側から検出し、磁気記録媒体３に記録されている情報を再生する。
【００３７】
このように構成された記録再生装置４は、キュリー温度が異なる磁気記録層が複数形成された磁気記録媒体３に光アシスト磁気記録により情報を記録し、記録した情報を磁気ヘッド３６により再生するので、照射する記録光の強度を変調することにより当該磁気記録媒体３に情報を多値記録することができ、また、磁化状態に応じて出力される漏れ磁界を検出することにより情報を再生することができる。なお、磁気記録媒体３は、各磁気記録層が直接接していなくても良く、各磁気記録層間に例えば、誘電体層や非磁性層が形成されていても良い。
【００３８】
つぎに、第３の実施の形態について以下に述べる。
【００３９】
本発明の光磁気記録媒体は、キュリー温度の異なる磁気記録層が複数層形成されており、例えば、当該光磁気記録媒体の記録再生面から垂直方向に深い位置に形成されている磁気記録層ほどキュリー温度が高い。
【００４０】
光磁気記録媒体５は、例えば、図７に示すように、基板４０上に第１の磁気記録層４１と、第２の磁気記録層４２と、第３の磁気記録層４３とが積層されている。なお、各磁気記録層の磁化方向は、垂直磁化膜でも面内磁化膜でもよく、ここでは、前者を例に説明する。まず、各記録層の磁化は、イニシャルでは図７に示すように下向きであることとする。
【００４１】
第１の磁気記録層４１は、キュリー温度Ｔ１を有しており、上記キュリー温度Ｔ１以上に昇温された場合に、常磁性になる。第２の磁気記録層４２は、キュリー温度Ｔ２を有しており、上記キュリー温度Ｔ２以上に昇温された場合に、常磁性になる。第３の磁気記録層４３は、キュリー温度Ｔ３を有しており、上記キュリー温度Ｔ３以上に昇温された場合に、常磁性になる。なお、各磁気記録層のキュリー温度は、キュリー温度Ｔ１＜キュリー温度Ｔ２＜キュリー温度Ｔ３となっている。また、光磁気記録媒体５は、例えば、上述したキュリー温度の異なるＴｅＦｅＣｏ等の磁気記録層が複数形成されたＭＯ等の記録媒体である。なお、光磁気記録媒体５は、キュリー温度の異なる記録層が複数形成されていれば良く、当該光磁気記録媒体５の記録再生面から垂直方向に深い位置に形成されている記録層ほどキュリー温度が低くても良いし、ランダムに積層されていても良い。
【００４２】
上記光磁気記録媒体５は、図８に示すような、記録光照射部４４と、再生光照射部４５と、第１のハーフミラー４６と、第２のハーフミラー４７と、対物レンズ４８と、記録磁界印加部４９と、検出部５０と、再生部５１とを備える記録再生装置６により情報が記録され、記録された情報が再生される。ここで、記録再生装置６により光磁気記録媒体５に情報を記録し、記録した情報を再生する動作について説明する。
【００４３】
記録光照射部４４は、第１のハーフミラー４６、第２のハーフミラー４７及び対物レンズ４８を介して、記録光を光磁気記録媒体５に照射し、記録する情報に基づき、例えばキュリー温度Ｔ１まで昇温する。なお、記録光は、光磁気記録媒体５の基板４０側から入射される。記録磁界印加部４９は、記録光照射部４４により昇温されている場所に一定強度の記録磁界を印加する。そして、記録光照射部４４は、記録光の照射を停止し、降温する。その結果、光磁気記録媒体５の第１の磁気記録層４１は、図９（ａ）に示すように磁化が反転する。
【００４４】
また、記録光照射部４４は、記録する情報に基づき、例えばキュリー温度Ｔ２まで昇温する。記録磁界印加部４９は、記録光照射部４４により昇温されている位置まで移動し、一定強度の記録磁界を印加する。そして、記録光照射部４４は、記録光の照射を停止し、降温する。その結果、光磁気記録媒体５の第１の磁気記録層４１及び第２の磁気記録層４２は、図９（ｂ）に示すように磁化が反転する。
【００４５】
さらに、記録光照射部４４は、記録する情報に基づき、例えばキュリー温度Ｔ３まで昇温する。記録磁界印加部４９は、記録光照射部４４により昇温されている位置まで移動し、一定強度の記録磁界を印加する。そして、記録光照射部４４は、記録光の照射を停止し、降温する。その結果、光磁気記録媒体５の第１の磁気記録層４１、第２の磁気記録層４２及び第３の磁気記録層４３は、図９（ｃ）に示すように磁化が反転する。なお、光磁気記録媒体５では、図９（ａ）のような磁化状態を「１」とし、図９（ｂ）のような磁化状態を「２」とし、図９（ｃ）のような磁化状態を「３」とし、図９（ｄ）のような磁化状態を「０」として、４値により情報が記録再生されるものとする。以下に、再生動作について述べる。なお、記録再生装置６は、磁気光学効果により光磁気記録媒体５から情報を再生する。
【００４６】
再生光照射部４５は、第１のハーフミラー４６、第２のハーフミラー４７及び対物レンズ４８を介して、再生光を光磁気記録媒体５に照射する。なお、再生光は、光磁気記録媒体５の基板が４０側から入射される。光磁気記録媒体５に照射された再生光は、反射され、対物レンズ４８及び第２のハーフミラー４７を介して検出部５０に入射される。
【００４７】
ここで、検出部５０の構成と動作について説明する。検出部５０は、波長板５０ａと、ビームスプリッタ５０ｂと、第１の光検出器５０ｃと、第２の光検出器５０ｄとを備えている。第２のハーフミラー４７から入射された光（以下、反射光という。）は、波長板５０ａ及びビームスプリッタ５０ｂによりＰ偏光成分とＳ偏光成分に分離される。Ｐ偏光成分は、第１の光検出器５０ｃに入射され、Ｓ偏光成分は、第２の光検出器５０ｄに入射される。第１の光検出器５０ｃ及び第２の光検出器５０ｄは、各偏光成分から反射光の偏光面の回転及び位相変化を検出する。再生部５１は、検出部５０の検出結果に応じて、光磁気記録媒体５に記録されている情報を再生する。
【００４８】
また、本発明に係る光磁気記録媒体５は、図１０に示すように、基板４０と第１の磁気記録層４１との間に補助層５２及び拡大再生層５３が形成されたもの（以下、光磁気記録媒体７という。）であっても良い。補助層５２は、磁気的性質のない非磁性層である。拡大再生層５３は、例えば、希土類元素（以下、ＲＥという。）と遷移金属元素（以下、ＴＭという。）の合金性の非晶質膜である。このような光磁気記録媒体７は、記録されている情報がＭＡＭＭＯＳ（Ｍａｇｎｅｔｉｃ　Ａｍｐｌｉｆｙｉｎｇ　Ｍａｇｎｅｔｏ−Ｏｐｔｉｃａｌ　Ｓｙｓｔｅｍ）により再生される。なお、光磁気記録媒体７は、キュリー温度の異なる記録層が複数形成されていれば良く、当該光磁気記録媒体７の記録再生面から垂直方向に深い位置に形成されている記録層ほどキュリー温度が低くても良いし、ランダムに積層されていても良い。
【００４９】
光磁気記録媒体７は、図８に示す、記録再生装置６により情報の多値記録及び再生が行われる。記録再生装置６の記録動作は、上述と同様である。
【００５０】
ここで、ＭＡＭＭＯＳによる再生動作について以下に述べる。なお、光磁気記録媒体７は、図１１（ａ）〜（ｃ）に示すような磁化状態で記録されているものとする。
【００５１】
拡大再生層５３には、図１２（ａ）に示すように、非磁性である補助層５２を介して第１の磁気記録膜４１、第２の磁気記録膜４２及び第３の磁気記録膜４３の磁化状態が磁気転写されている。ＭＡＭＭＯＳでは、拡大再生層５３に磁気転写により記録磁区が形成されており、上記記録磁区を再生光照射部４５から照射される再生光により、図１２（ｂ）に示すように、再生光の口径一杯まで拡大する。
【００５２】
こうすることにより、第１の磁気記録膜４１、第２の磁気記録膜４２及び第３の磁気記録膜４３に記録されている微小磁区が発生する磁界を従来と同程度の大きさまで拡大することが可能となる。なお、磁気記録層から拡大再生層５３への磁気転写は、磁気記録層からの磁界により行なわれ、拡大再生層５３上での磁気拡大は、外部磁界の印加により行なわれる。その後、記録再生装置６は、図１２（ｃ）に示すように、次の情報が記録光の下に到達する前に拡大された磁区を反転させる磁界を発生し、拡大再生層５３に拡大転写されている記録磁区を消失する。
【００５３】
このように構成された記録再生装置６は、キュリー温度が異なる磁気記録層が複数形成された光磁気記録媒体５に記録光を照射し、記録する情報に基づき昇温し、昇温した場所に一定強度の記録磁界を印加し、磁化状態を反転させることで情報を記録し、記録した情報を再生するので、照射する記録光のパワーを変えることにより当該光磁気記録媒体５に情報を多値記録することができ、また、多値記録した情報を磁気光学効果に基づき再生することができる。
【００５４】
また、記録再生装置６は、キュリー温度が異なる磁気記録層が複数形成され、上記磁気記録層の上部に補助層及び拡大再生層が形成された光磁気記録媒体７に記録光を照射し、記録する情報に基づき昇温し、昇温した場所に一定強度の記録磁界を印加し、磁化状態を反転させることで情報を記録し、記録した情報をＭＡＭＭＯＳにより再生するので、照射する記録光のパワーを変えることにより当該光磁気記録媒体５に情報を微小記録マークサイズで多値記録することができ、また、多値記録した微小記録マークサイズの情報を磁気光学効果に基づき再生することができる。なお、光磁気記録媒体５及び光磁気記録媒体７は、各磁気記録層が直接接していなくても良く、各磁気記録層間に例えば、誘電体層や非磁性層が形成されていても良い。
【００５５】
【発明の効果】
以上詳細に説明したように、本発明に係る記録媒体は、基板表面から垂直方向に深い位置ほど結晶化温度の高い記録層が複数積層されてなるので、光強度変調（ＬＩＭ、Ｌｉｇｈｔ　Ｉｎｔｅｎｓｉｔｙ　Ｍｏｄｕｌａｔｉｏｎ）により容易に多値記録が行える。
【００５６】
また、以上詳細に説明したように、本発明に係る記録媒体は、基板表面から垂直方向に深い位置ほどキュリー温度の高い記録層が複数積層されてなるので、光強度変調（ＬＩＭ、Ｌｉｇｈｔ　Ｉｎｔｅｎｓｉｔｙ　Ｍｏｄｕｌａｔｉｏｎ）により容易に深度の異なる磁化状態を形成でき、かつ、そこに一定の記録磁界を印加することで容易に多値記録が行える。さらに、本発明に係る記録媒体は、上記基板と記録層との間に補助層を介して拡大再生層が形成されているので、記録層に記録されている微小記録マークの再生をＭＡＭＭＯＳにより行える。
【００５７】
また、以上詳細に説明したように、本発明に係る記録装置及び方法は、基板表面から垂直方向に深い位置ほど結晶化温度の高い記録層が複数積層されてなる光記録媒体に、記録する情報に基づき強度変調した記録光を照射し、多値記録する多値記録手段を備えるので、記録する情報に応じた強度の記録光を照射することにより多値記録を行なうことができる。
【００５８】
また、以上詳細に説明したように、本発明に係る記録装置及び方法は、基板表面から垂直方向に深い位置ほどキュリー温度の高い記録層が複数積層されてなる記録媒体に、記録する情報に基づき強度変調した記録光を照射する照射手段と、上記記録光が照射されている場所に一定強度の記録磁界を印加する記録磁界印加手段とを備えるので、記録する情報に応じた強度の記録光を照射して深度の異なる磁化状態を形成でき、かつそこに一定の記録磁界を印加することで多値記録を行なうことができる。
【図面の簡単な説明】
【図１】本発明に係る光記録媒体の断面図である。
【図２】本発明に係る光記録媒体に情報の記録再生を行なう記録再生装置の構成を示すブロック図である。
【図３】本発明に係る光記録媒体に記録再生装置により情報を多値記録した際の当該光記録媒体の断面と磁気モーメントの向きを表す図である。
【図４】本発明に係る磁気記録媒体の断面を磁気モーメントの向きとともに示す図である。
【図５】本発明に係る磁気記録媒体に情報の記録再生を行なう記録再生装置の構成を示すブロック図である。
【図６】本発明に係る磁気記録媒体に記録再生装置により情報を多値記録した際の当該光記録媒体の断面を磁気モーメントの向きとともに示す図である。
【図７】本発明に係る光磁気記録媒体の断面図である。
【図８】本発明に係る光磁気記録媒体に情報の記録再生を行なう記録再生装置の構成を示すブロック図である。
【図９】本発明に係る光磁気記録媒体に記録再生装置により情報を多値記録した際の当該光記録媒体の断面を磁気モーメントの向きとともに示す図である。
【図１０】本発明に係る拡大再生層が形成された光磁気記録媒体の断面を磁気モーメントの向きとともに示す図である。
【図１１】本発明に係る拡大再生層が形成された光磁気記録媒体に記録再生装置により情報を多値記録した際の当該光記録媒体の断面を磁気モーメントの向きとともに示す図である。
【図１２】ＭＡＭＭＯＳにより拡大再生層に磁気転写されている記録磁区を拡大再生する様子を示す図である。
【符号の説明】
１　光記録媒体、２　記録再生装置、３　磁気記録媒体、４　記録再生装置、５，７　光磁気記録媒体、６　記録再生装置、１０，３０，４０　基板、１１　第１の記録層、１２　第２の記録層、１３　第３の記録層、１４，３４，４４　記録光照射部、１５，４５　再生光照射部、１６，４６　第１のハーフミラー、１７，４７　第２のハーフミラー、１８，３５，４８　対物レンズ、１９，５０検出部、２０，５１　再生部、３１，４１　第１の磁気記録層、３２，４２　第２の磁気記録層、３３，４３　第３の磁気記録層、３６　磁気ヘッド、４９　記録磁界印加部、５０ａ　波長板、５０ｂ　ビームスプリッタ、５０ｃ　第１の光検出器、５０ｄ　第２の光検出器、５２　補助層、５３　拡大再生層
【図１】
2004087041.tif 000003
【図２】
2004087041.tif 000004
【図３】
2004087041.tif 000005
【図４】
2004087041.tif 000006
【図５】
2004087041.tif 000007
【図６】
2004087041.tif 000008
【図７】
2004087041.tif 000009
【図８】
2004087041.tif 000010
【図９】
2004087041.tif 000011
【図１０】
2004087041.tif 000012
【図１１】
2004087041.tif 000013
【図１２】
2004087041.tif 000014